ВЫСОКОКАЧЕСТВЕННАЯ ПОЛИМЕРНАЯ ПЕНА ИЗ ФТОРИРОВАННЫХ АЛКЕНОВЫХ ПЕНООБРАЗОВАТЕЛЕЙ

1. Алкенилароматическая полимерная пена, включающая полимерную матрицу, содержащую один или более полимеров и формирующую множество ячеек, имеющих средний размер ячеек, в которой:
(а) алкенилароматическая полимерная пена имеет:
(i) средний размер ячеек согласно стандартному методу измерения ASTM D-3576-04, который варьирует в диапазоне от 0,02 до 5 мм;
3
(ii) плотность 64 кг/м или менее согласно методу измерения ISO 845-85;
(iii) содержание открытых ячеек менее чем 30% согласно стандартному методу измерения ASTM D6226-05; и
(iv) вариацию размера ячеек на уровне 30% или менее; и
(b) 50 вес.% или более одного или более полимеров, состоящих из одного или более полимеров, выбранных из группы, состоящей из алкенилароматических полимеров; и
в которой алкенилароматическая полимерная пена далее включает один или более пенообразователей на основе фторированных алкенов с концентрацией 0,03 моля или более и 0,3 моля или менее на 100 г полимерной пены, причем один или более пенообразователей на основе фторированных алкенов выбраны из группы, состоящей из: гексафторпропена; 2-фторпропена, 1-фторпропена; 1,1-дифторпропена; 3,3-дифторпропена; 3,3,3-трифторпропена; 2,3,3-трифторпропена; 1,3,3,3-тетрафторпропена; 1,1,3,3-тетрафторпропена; 1,2,3,3,3-пентафторпропена; 4,4,4-трифтор-1-бутена; 3,4,4,4-тетрафтор-1-бутена; 1,1,3,3,3-пентафтор-2-метил-1-пропена; октафтор-1-бутена; октафтор-2-бутена; 2,3,3,4,4,4-гексафтор-1-бутена; 1,1,1,4,4,4-гексафтор-2-бутена; 1,1,1,2,4,4,4-гептафтор-2-бутена; 3-фторпропена, 2,3-дифторпропена; 1,1,3-трифторпропена; 1,3,3-трифторпропена; 1,1,2-трифторпропена; 1-фторбутена; 2-фторбутена; 2-фтор-2-бутена; 1,1-дифтор-1-бутена; 3,3-дифтор-1-бутена; 3,4,4-трифтор-1-бутена; 2,3,3-трифтор-1-бутена; 1,1,3,3-тетрафтор-1-бутена; 1,4,4,4-тетрафтор-1-бутена; 3,3,4,4-тетрафтор-1-бутена; 4,4-дифтор-1-бутена; 1,1,1-трифтор-2-бутена; 2,4,4,4-тетрафтор-1-бутена; 1,1,1,2-тетрафтор-2-бутена; 1,1,4,4,4-пентафтор-1-бутена; 2,3,3,4,4-пентафтор-1-бутена; 1,2,3,3,4,4,4-гептафтор-1-бутена; 1,1,2,3,4,4,4-гептафтор-1-бутена; и 1,3,3,3-тетрафтор-2-(трифторметил)-пропена.
2. Алкенилароматическая полимерная пена по п.1, в которой один или более фторированных алкенов выбраны из группы, состоящей из 3-фторпропена, 2,3-дифторпропена; 1,1,3-трифторпропена; 1,3,3-трифторпропена; 1,1,2-трифторпропена; 1-фторбутена; 2-фторбутена; 2-фтор-2-бутена; 1,1-дифтор-1-бутена; 3,3-дифтор-1-бутена; 3,4,4-трифтор-1-бутена; 2,3,3-трифтор-1-бутена; 1,1,3,3-тетрафтор-1-бутена; 1,4,4,4-тетрафтор-1-бутена; 3,3,4,4-тетрафтор-1-бутена; 4,4-дифтор-1-бутена; 1,1,1-трифтор-2-бутена; 2,4,4,4-тетрафтор-1-бутена; 1,1,1,2-тетрафтор-2-бутена; 1,1,4,4,4-пентафтор-1-бутена; 2,3,3,4,4-пентафтор-1-бутена; 1,2,3,3,4,4,4-гептафтор-1-бутена; 1,1,2,3,4,4,4-гептафтор-1-бутена; и 1,3,3,3-тетрафтор-2-(трифторметил)-пропена.
3. Алкенилароматическая полимерная пена по п.1, в которой только один или более фторированных алкенов представляют собой пенообразователь в алкенилароматической полимерной пене.
4. Способ получения алкенилароматической полимерной пены, включающий стадии в следующем порядке:
(а) приготовление вспениваемой композиции, включающей полимер и пенообразователь, в которой более чем 50 вес.% полимера состоят из одного или более алкенилароматических полимеров; и
(b) расширение вспениваемой композиции с образованием полимерной пены;
в котором пенообразователь включает один или более фторированных алкенов в концентрации от 0,03 моля или более до 0,3 моля или менее на 100 г полимера, причем фторированный алкен выбран из группы, состоящей из: гексафторпропена; 2-фторпропена, 1-фторпропена; 1,1-дифторпропена; 3,3-дифторпропена; 3,3,3-трифторпропена; 2,3,3-трифторпропена; 1,3,3,3-тетрафторпропена; 1,1,3,3-тетрафторпропена; 1,2,3,3,3-пентафторпропена; 4,4,4-трифтор-1-бутена; 3,4,4,4-тетрафтор-1-бутена; 1,1,3,3,3-пентафтор-2-метил-1-пропена; октафтор-1-бутена; октафтор-2-бутена; 2,3,3,4,4,4-гексафтор-1-бутена; 1,1,1,4,4,4-гексафтор-2-бутена; 1,1,1,2,4,4,4-гептафтор-2-бутена; 3-фторпропена, 2,3-дифторпропена; 1,1,3-трифторпропена; 1,3,3-трифторпропена; 1,1,2-трифторпропена; 1-фторбутена; 2-фторбутена; 2-фтор-2-бутена; 1,1-дифтор-1-бутена; 3,3-дифтор-1-бутена; 3,4,4-трифтор-1-бутена; 2,3,3-трифтор-1-бутена; 1,1,3,3-тетрафтор-1-бутена; 1,4,4,4-тетрафтор-1-бутена; 3,3,4,4-тетрафтор-1-бутена; 4,4-дифтор-1-бутена; 1,1,1-трифтор-2-бутена; 2,4,4,4-тетрафтор-1-бутена; 1,1,1,2-тетрафтор-2-бутена; 1,1,4,4,4-пентафтор-1-бутена; 2,3,3,4,4-пентафтор-1-бутена; 1,2,3,3,4,4,4-гептафтор-1-бутена; 1,1,2,3,4,4,4-гептафтор-1-бутена; и 1,3,3,3-тетрафтор-2-(трифторметил)-пропена.
5. Способ по п.4, в котором пенообразователь состоит из одного или более фторированных алкенов и одного или более пенообразователей, выбранных из диоксида углерода и воды.
6. Способ по п.4, в котором один или более фторированных алкенов выбраны из группы, состоящей из 3-фторпропена, 2,3-дифторпропена; 1,1,3-трифторпропена; 1,3,3-трифторпропена; 1,1,2-трифторпропена; 1-фторбутена; 2-фторбутена; 2-фтор-2-бутена; 1,1-дифтор-1-бутена; 3,3-дифтор-1-бутена; 3,4,4-трифтор-1-бутена; 2,3,3-трифтор-1-бутена; 1,1,3,3-тетрафтор-1-бутена; 1,4,4,4-тетрафтор-1-бутена; 3,3,4,4-тетрафтор-1-бутена; 4,4-дифтор-1-бутена; 1,1,1-трифтор-2-бутена; 2,4,4,4-тетрафтор-1-бутена; 1,1,1,2-тетрафтор-2-бутена; 1,1,4,4,4-пентафтор-1-бутена; 2,3,3,4,4-пентафтор-1-бутена; 1,2,3,3,4,4,4-гептафтор-1-бутена; 1,1,2,3,4,4,4-гептафтор-1-бутена; и 1,3,3,3-тетрафтор-2-(трифторметил)-пропена.
7. Способ по п.6, в котором пенообразователь состоит из одного или более фторированных алкенов.
8. Способ по п.4, в котором способ представляет собой экструзионный процесс, где стадия (а) включает размягчение полимера в экструдере, примешивание пенообразователя в размягченный полимер при температуре добавления и давлении добавления с образованием вспениваемой композиции, и затем охлаждение вспениваемой композиции до температуры вспенивания, и стадия (b) включает выдавливание вспениваемой композиции через фильеру при температуре вспенивания в окружающую среду с более низким давлением, чем давление смешения.
9. Способ по п.4, в котором способ представляет собой процесс вспенивания с расширением гранул, где вспениваемая композиция в стадии (а) находится в форме гранул, и стадия (b) включает паровое расширение полимерных гранул.
10. Способ применения алкенилароматической полимерной пены по п.1, включающий стадию размещения полимерной пены между двумя поверхностями, где одна из двух поверхностей находится при иной температуре, нежели другая поверхность.